(57)【要約】  安定性に優れ、低温焼成によって優れた導電性が発現する銀ナノ粒子、及びその製造方法、及び前記銀ナノ粒子を含む銀塗料組成物を提供する。銀ナノ粒子の製造方法であって、分枝脂肪族炭化水素基と１つのアミノ基とからなり且つ該分枝脂肪族炭化水素基の炭素数が４以上である分枝脂肪族炭化水素モノアミン（Ｄ）を少なくとも含む脂肪族アミンと、銀化合物とを混合して、前記銀化合物及び前記アミンを含む錯化合物を生成させ；  前記錯化合物を加熱して熱分解させて、銀ナノ粒子を形成する、ことを含む銀ナノ粒子の製造方法。【特許請求の範囲】
【請求項１】
銀ナノ粒子の製造方法であって、
分枝脂肪族炭化水素基と１つのアミノ基とからなり且つ該分枝脂肪族炭化水素基の炭素数が４以上である分枝脂肪族炭化水素モノアミン（Ｄ）を少なくとも含む脂肪族アミンと、銀化合物とを混合して、前記銀化合物及び前記アミンを含む錯化合物を生成させ、
前記錯化合物を加熱して熱分解させて、銀ナノ粒子を形成する、
ことを含む銀ナノ粒子の製造方法。
【請求項２】
前記銀化合物は、シュウ酸銀である、請求項１に記載の銀ナノ粒子の製造方法。
【請求項３】
前記分枝脂肪族炭化水素モノアミン（Ｄ）における分枝脂肪族炭化水素基は、炭素数が４〜１６である、請求項１又は２に記載の銀ナノ粒子の製造方法。
【請求項４】
前記脂肪族アミンは、さらに、直鎖脂肪族炭化水素基と１つのアミノ基とからなり且つ該脂肪族炭化水素基の炭素総数が５以下である直鎖脂肪族炭化水素モノアミン（Ｂ）、及び脂肪族炭化水素基と２つのアミノ基とからなり且つ該脂肪族炭化水素基の炭素総数が８以下である脂肪族炭化水素ジアミン（Ｃ）のうちの少なくとも一方を含んでいる、請求項１〜３のうちのいずれかに記載の銀ナノ粒子の製造方法。
【請求項５】
前記脂肪族炭化水素モノアミン（Ｂ）は、炭素数２以上５以下のアルキルモノアミンである、請求項４に記載の銀ナノ粒子の製造方法。
【請求項６】
前記脂肪族炭化水素モノアミン（Ｂ）は、ブチルアミンである、請求項４又は５に記載の銀ナノ粒子の製造方法。
【請求項７】
前記脂肪族アミンは、さらに、直鎖脂肪族炭化水素基と１つのアミノ基とからなり且つ該脂肪族炭化水素基の炭素総数が６以上である直鎖脂肪族炭化水素モノアミン（Ａ）を含んでいる、請求項１〜６のうちのいずれかに記載の銀ナノ粒子の製造方法。
【請求項８】
前記脂肪族炭化水素モノアミン（Ａ）は、炭素数６以上１２以下のアルキルモノアミンである、請求項７に記載の銀ナノ粒子の製造方法。
【請求項９】
前記分枝脂肪族炭化水素アミン（Ｄ）は、前記脂肪族アミンの合計を基準として、１０モル％〜５０モル％含まれる、請求項１〜８のうちのいずれかに記載の銀ナノ粒子の製造方法。
【請求項１０】
前記銀化合物の銀原子１モルに対して、前記脂肪族アミンをその合計として１〜５０モル用いる、請求項１〜９のうちのいずれかに記載の銀ナノ粒子の製造方法。
【請求項１１】
請求項１〜１０のうちのいずれかに記載の方法により製造される銀ナノ粒子。
【請求項１２】
請求項１〜１０のうちのいずれかに記載の方法により製造される銀ナノ粒子と、有機溶剤とを含む銀塗料組成物。
【請求項１３】
基板と、
前記基板上に、請求項１〜１０のうちのいずれかに記載の方法により製造される銀ナノ粒子と有機溶剤とを含む銀塗料組成物が塗布され、焼成されてなる銀導電層と、
を含む銀導電材料。
【発明の詳細な説明】
【技術分野】
【０００１】
本発明は、銀ナノ粒子の製造方法及び銀ナノ粒子に関する。また、本発明は、前記銀ナノ粒子を含む銀塗料組成物に関する。さらに、本発明は、銀以外の金属を含む金属ナノ粒子の製造方法及び該金属ナノ粒子にも適用される。
【背景技術】
【０００２】
銀ナノ粒子は、低温でも焼結させることができる。この性質を利用して、種々の電子素子の製造において、基板上に電極や導電回路パターンを形成するために、銀ナノ粒子を含む銀塗料組成物が用いられている。銀ナノ粒子は、通常、有機溶剤中に分散されている。銀ナノ粒子は、数ｎｍ〜数十ｎｍ程度の平均一次粒子径を有しており、通常、その表面は有機安定剤（保護剤）で被覆されている。基板がプラスチックフィルム又はシートの場合には、プラスチック基板の耐熱温度未満の低温（例えば、２００℃以下）で銀ナノ粒子を焼結させることが必要である。【０００３】
特に最近では、フレキシブルプリント配線基板として、すでに使用されている耐熱性のポリイミドのみならず、ポリイミドよりも耐熱性は低いが加工が容易で且つ安価なＰＥＴ（ポリエチレンテレフタレート）やポリプロピレンなどの各種プラスチック製の基板に対しても、微細な金属配線（例えば、銀配線）を形成する試みがなされている。耐熱性の低いプラスチック製の基板を用いた場合には、金属ナノ粒子（例えば、銀ナノ粒子）をさらに低温で焼結させることが必要である。【０００４】
例えば、特開２００８−２１４６９５号公報には、シュウ酸銀とオレイルアミンとを反応させて少なくとも銀とオレイルアミンとシュウ酸イオンとを含む錯化合物を生成し、生成した前記錯化合物を加熱分解させて銀超微粒子を生成することを含む銀超微粒子の製造方法が開示されている（請求項１）。また、前記方法において、前記シュウ酸銀と前記オレイルアミンに加えて総炭素数１〜１８の飽和脂肪族アミンを反応させる（請求項２、３）と、錯化合物を容易に生成でき、銀超微粒子の製造に要する時間を短縮でき、しかも、これらのアミンで保護された銀超微粒子をより高収率で生成することができることが開示されている（段落[0011]）。【０００５】
特開２０１０−２６５５４３号公報には、加熱により分解して金属銀を生成する銀化合物と、沸点１００℃〜２５０℃の中短鎖アルキルアミン及び沸点１００℃〜２５０℃の中短鎖アルキルジアミンとを混合して、銀化合物と前記アルキルアミン及び前記アルキルジアミンを含む錯化合物を調製する第１工程と、前記錯化合物を加熱分解させる第２工程とを含む被覆銀超微粒子の製造方法が開示されている（請求項３、段落[0061]、[0062]）。
【先行技術文献】
【特許文献】
【０００６】
【特許文献１】特開２００８−２１４６９５号公報
【特許文献２】特開２０１０−２６５５４３号公報
【発明の概要】
【発明が解決しようとする課題】
【０００７】
銀ナノ粒子は、数ｎｍ〜数十ｎｍ程度の平均一次粒子径を有しており、ミクロン（μｍ）サイズの粒子に比べ、凝集しやすい。そのため、得られる銀ナノ粒子の表面が有機安定剤（脂肪族アミンや脂肪族カルボン酸などの保護剤）で被覆されるように、銀化合物の還元反応（上記特許文献における熱分解反応）は有機安定剤の存在下で行われる。【０００８】
一方、銀ナノ粒子は、該粒子を有機溶剤中に含む銀塗料組成物（銀インク、銀ペースト）とされる。導電性発現のためには、基板上への塗布後の焼成時において、銀ナノ粒子を被覆している有機安定剤は除去されて銀粒子が焼結することが必要である。焼成の温度が低ければ、有機安定剤は除去されにくくなる。銀粒子の焼結度合いが十分でなければ、低い抵抗値は得られない。すなわち、銀ナノ粒子の表面に存在する有機安定剤は、銀ナノ粒子の安定化に寄与するが、一方、銀ナノ粒子の焼結（特に、低温焼成での焼結）を妨げる。【０００９】
有機安定剤として比較的長鎖（例えば、炭素数８以上）の脂肪族アミン化合物及び／又は脂肪族カルボン酸化合物を用いると、個々の銀ナノ粒子同士の互いの間隔が確保されやすいため、銀ナノ粒子が安定化されやすい。一方、長鎖の脂肪族アミン化合物及び／又は脂肪族カルボン酸化合物は、焼成の温度が低ければ、除去されにくい。【００１０】
このように、銀ナノ粒子の安定化と、低温焼成での低抵抗値の発現とは、トレードオフの関係にある。【００１１】
特開２００８−２１４６９５号公報においては、上述のように、脂肪族アミン化合物として、炭素数１８のオレイルアミンと炭素数１〜１８の飽和脂肪族アミンとが組み合わされて用いられる。しかしながら、オレイルアミンを保護剤の主成分として用いると、低温焼成での銀ナノ粒子の焼結は妨げられる。また、オレイルアミンとシュウ酸銀との錯化合物形成反応の反応速度は十分ではない。【００１２】
特開２０１０−２６５５４３号公報においては、上述のように、脂肪族アミン化合物として、沸点１００℃〜２５０℃の中短鎖アルキルアミン（段落[0061]）と沸点１００℃〜２５０℃の中短鎖アルキルジアミン（段落[0062]）とが組み合わされて用いられる。この方法によれば、オレイルアミンを保護剤の主成分として用いることに起因する問題は改善される。しかしながら、さらに、銀ナノ粒子の製造工程の改善や、製造される銀ナノ粒子の性能（低温焼成での低抵抗値の発現）の向上が望まれる。【００１３】
そこで、本発明の目的は、安定性に優れ、低温焼成によって優れた導電性（低い抵抗値）が発現する銀ナノ粒子であって、特に、例えば１μｍ以上の膜厚の銀焼成膜を低温焼成で形成した場合でも導電性（低い抵抗値）が発現する銀ナノ粒子、及びその製造方法を提供することにある。また、本発明の目的は、前記銀ナノ粒子を含む銀塗料組成物を提供することにある。
【課題を解決するための手段】
【００１４】
本発明者らは、錯形成剤及び／又は保護剤として機能する脂肪族アミン化合物について検討し、安定性に優れ、２００℃以下（例えば１５０℃以下、好ましくは１２０℃以下）の低温且つ２時間以下（例えば１時間以下、好ましくは３０分間以下）の短い時間での焼成によって、例えば１μｍ以上の比較的厚膜である銀被膜を形成した場合でも優れた導電性（低い抵抗値）が発現する銀ナノ粒子が得られる方法を見出した。【００１５】
本発明には、以下の発明が含まれる。
(1)   銀ナノ粒子の製造方法であって、
分枝脂肪族炭化水素基と１つのアミノ基とからなり且つ該分枝脂肪族炭化水素基の炭素数が４以上である分枝脂肪族炭化水素モノアミン（Ｄ）を少なくとも含む脂肪族アミンと、銀化合物とを混合して、前記銀化合物及び前記アミンを含む錯化合物を生成させ、
前記錯化合物を加熱して熱分解させて、銀ナノ粒子を形成する、
ことを含む銀ナノ粒子の製造方法。【００１６】
(2)   前記銀化合物は、シュウ酸銀である、上記(1) に記載の銀ナノ粒子の製造方法。【００１７】
(3)   前記分枝脂肪族炭化水素アミン（Ｄ）における分枝脂肪族炭化水素基は、炭素数が４〜１６である、上記(1) 又は(2) に記載の銀ナノ粒子の製造方法。【００１８】
(4)   前記脂肪族アミンは、さらに、直鎖脂肪族炭化水素基と１つのアミノ基とからなり且つ該脂肪族炭化水素基の炭素総数が５以下である直鎖脂肪族炭化水素モノアミン（Ｂ）、及び脂肪族炭化水素基と２つのアミノ基とからなり且つ該脂肪族炭化水素基の炭素総数が８以下である脂肪族炭化水素ジアミン（Ｃ）のうちの少なくとも一方を含んでいる、上記(1) 〜(3) のうちのいずれかに記載の銀ナノ粒子の製造方法。【００１９】
(5)   前記脂肪族炭化水素モノアミン（Ｂ）は、炭素数２以上５以下のアルキルモノアミンである、上記(4) に記載の銀ナノ粒子の製造方法。【００２０】
(6)   前記脂肪族炭化水素モノアミン（Ｂ）は、ブチルアミンである、上記(4) 又は(5) に記載の銀ナノ粒子の製造方法。【００２１】
(7)   前記脂肪族アミンは、さらに、直鎖脂肪族炭化水素基と１つのアミノ基とからなり且つ該脂肪族炭化水素基の炭素総数が６以上である直鎖脂肪族炭化水素モノアミン（Ａ）を含んでいる、上記(1) 〜(6) のうちのいずれかに記載の銀ナノ粒子の製造方法。【００２２】
(8)   前記脂肪族炭化水素モノアミン（Ａ）は、炭素数６以上１２以下のアルキルモノアミンである、上記(7) に記載の銀ナノ粒子の製造方法。【００２３】
(9)   前記分枝脂肪族炭化水素アミン（Ｄ）は、前記脂肪族アミンの合計を基準として、１０モル％〜５０モル％含まれる、上記(1) 〜(8) のうちのいずれかに記載の銀ナノ粒子の製造方法。【００２４】
(10)  前記銀化合物の銀原子１モルに対して、前記脂肪族アミンをその合計として１〜５０モル用いる、上記(1) 〜(9) のうちのいずれかに記載の銀ナノ粒子の製造方法。
シュウ酸銀分子は、銀原子２個を含んでいる。前記銀化合物がシュウ酸銀である場合には、シュウ酸銀１モルに対して、前記脂肪族アミンをその合計として２〜１００モル用いる、上記(1) 〜(9) のうちのいずれかに記載の銀ナノ粒子の製造方法。【００２５】
(11)  上記(1) 〜(10)のうちのいずれかに記載の方法により製造される銀ナノ粒子。【００２６】
・  保護剤によって表面が被覆された銀ナノ粒子であって、前記保護剤は、前記分枝脂肪族炭化水素アミン（Ｄ）を少なくとも含んでいる、被覆された銀ナノ粒子。【００２７】
・  保護剤によって表面が被覆された銀ナノ粒子であって、前記保護剤は、前記分枝脂肪族炭化水素アミン（Ｄ）と、前記炭素総数５以下の直鎖脂肪族炭化水素モノアミン（Ｂ）及び前記脂肪族炭化水素ジアミン（Ｃ）のうちの少なくとも一方とを含んでいる、被覆された銀ナノ粒子。【００２８】
・  保護剤によって表面が被覆された銀ナノ粒子であって、前記保護剤は、前記分枝脂肪族炭化水素アミン（Ｄ）と、前記炭素総数５以下の直鎖脂肪族炭化水素モノアミン（Ｂ）及び前記脂肪族炭化水素ジアミン（Ｃ）のうちの少なくとも一方と、前記炭素総数６以上の直鎖脂肪族炭化水素モノアミン（Ａ）とを含んでいる、被覆された銀ナノ粒子。【００２９】
(12)  上記(1) 〜(10)のうちのいずれかに記載の方法により製造される銀ナノ粒子と、有機溶剤とを含む銀塗料組成物。該銀塗料組成物は、制限されることなく、種々の形態をとり得る。例えば、銀ナノ粒子が、有機溶剤中に懸濁状態で分散されている銀塗料組成物。あるいは、銀ナノ粒子が、有機溶剤中に混練された状態で分散されている銀塗料組成物。【００３０】
(13)  基板と、
前記基板上に、上記(1) 〜(10)のうちのいずれかに記載の方法により製造される銀ナノ粒子と有機溶剤とを含む銀塗料組成物が塗布され、焼成されてなる銀導電層と、
を含む銀導電材料。焼成は、２００℃以下、例えば１５０℃以下、好ましくは１２０℃以下の温度で、２時間以下、例えば１時間以下、好ましくは３０分間以下の時間で行われる。【００３１】
(14)  前記銀導電層は、パターン化されている、上記(13)に記載の銀導電材料。【００３２】
(15)  基板上に、上記(1) 〜(10)のうちのいずれかに記載の方法により製造される銀ナノ粒子と有機溶剤とを含む銀塗料組成物を塗布し、その後、焼成して銀導電層を形成することを含む銀導電材料の製造方法。焼成は、２００℃以下、例えば１５０℃以下、好ましくは１２０℃以下の温度で、２時間以下、例えば１時間以下、好ましくは３０分間以下、より好ましくは１５分間以下の時間で行われる。より具体的には、９０℃〜１２０℃程度、１０分〜１５分間程度の条件、例えば、１２０℃、１５分間の条件で行われる。【００３３】
(16)  前記銀塗料組成物をパターン塗布し、その後、焼成してパターン化された銀導電層を形成する、上記(15)に記載の銀導電材料の製造方法。【００３４】
・  金属ナノ粒子の製造方法であって、
分枝脂肪族炭化水素基と１つのアミノ基とからなり且つ該分枝脂肪族炭化水素基の炭素数が４以上である分枝脂肪族炭化水素モノアミン（Ｄ）を少なくとも含む脂肪族アミンと、金属化合物とを混合して、前記金属化合物及び前記アミンを含む錯化合物を生成させ、  前記錯化合物を加熱して熱分解させて、金属ナノ粒子を形成する、
ことを含む金属ナノ粒子の製造方法。【００３５】
・  上記の方法により製造される金属ナノ粒子。【００３６】
・  保護剤によって表面が被覆された金属ナノ粒子であって、前記保護剤は、前記分枝脂肪族炭化水素アミン（Ｄ）を少なくとも含んでいる、被覆された金属ナノ粒子。【００３７】
・  保護剤によって表面が被覆された金属ナノ粒子であって、前記保護剤は、前記分枝脂肪族炭化水素アミン（Ｄ）と、前記炭素総数５以下の直鎖脂肪族炭化水素モノアミン（Ｂ）及び前記脂肪族炭化水素ジアミン（Ｃ）のうちの少なくとも一方とを含んでいる、被覆された金属ナノ粒子。【００３８】
・  保護剤によって表面が被覆された金属ナノ粒子であって、前記保護剤は、前記分枝脂肪族炭化水素アミン（Ｄ）と、前記炭素総数５以下の直鎖脂肪族炭化水素モノアミン（Ｂ）及び前記脂肪族炭化水素ジアミン（Ｃ）のうちの少なくとも一方と、前記炭素総数６以上の直鎖脂肪族炭化水素モノアミン（Ａ）とを含んでいる、被覆された金属ナノ粒子。【００３９】
・  上記被覆された金属ナノ粒子と、有機溶剤とを含む金属塗料組成物。該金属塗料組成物は、制限されることなく、種々の形態をとり得る。例えば、金属ナノ粒子が、有機溶剤中に懸濁状態で分散されている金属塗料組成物。あるいは、金属ナノ粒子が、有機溶剤中に混練された状態で分散されている金属塗料組成物。
【発明の効果】
【００４０】
本発明において、錯形成剤及び／又は保護剤として機能する脂肪族アミン化合物として、分枝脂肪族炭化水素アミン（Ｄ）を用いる。分枝脂肪族炭化水素アミン化合物を用いると、直鎖脂肪族炭化水素アミン化合物を用いた場合と比べ、分枝脂肪族炭化水素基の立体的因子により銀粒子表面上へのより少ない付着量で銀粒子表面のより大きな面積を被覆することができる。そのため、銀粒子表面上へのより少ない付着量で、銀ナノ粒子の適度な安定化が得られる。焼成時において除去すべき保護剤（有機安定剤）の量が少ないので、２００℃以下の低温での焼成の場合にも、有機安定剤を効率よく除去でき、銀粒子の焼結が十分に進行する。【００４１】
このようにして、本発明によれば、安定性に優れ、２００℃以下、例えば１５０℃以下、好ましくは１２０℃以下の低温且つ２時間以下、例えば１時間以下、好ましくは３０分間以下の短い時間での焼成によって優れた導電性（低い抵抗値）が発現する銀ナノ粒子、及びその製造方法が提供される。また、本発明によれば、前記銀ナノ粒子を有機溶剤中に安定な分散状態で含む銀塗料組成物が提供される。さらに、本発明によれば、銀以外の金属を含む金属ナノ粒子の製造方法及び該金属ナノ粒子にも適用される。本発明によれば、ＰＥＴ及びポリプロピレンなどの耐熱性の低い各種プラスチック基板上にも、導電膜、導電配線を形成することができる。本発明は、例えば１μｍ以上、好ましくは３μｍ以上、とりわけ５μｍ〜２０μｍという比較的厚膜の低抵抗値の銀焼成膜を得る場合に有効である。
【発明を実施するための形態】
【００４２】
本発明において、分枝脂肪族炭化水素基と１つのアミノ基とからなり且つ該分枝脂肪族炭化水素基の炭素数が４以上である分枝脂肪族炭化水素モノアミン（Ｄ）を少なくとも含む脂肪族アミンと、銀化合物とを混合して、前記銀化合物及び前記アミンを含む錯化合物を生成させ、
前記錯化合物を加熱して熱分解させて、銀ナノ粒子を形成する、
ことにより、銀ナノ粒子を製造する。
【００４３】
本明細書において、「ナノ粒子」なる用語は、一次粒子の大きさ（平均一次粒子径）が１０００ｎｍ未満であることを意味している。また、粒子の大きさは、表面に存在（被覆）している保護剤（安定剤）を除外した大きさ（すなわち、銀自体の大きさ）を意図している。本発明において、銀ナノ粒子は、例えば０．５ｎｍ〜１００ｎｍ、好ましくは０．５ｎｍ〜５０ｎｍ、より好ましくは０．５ｎｍ〜２５ｎｍ、さらに好ましくは０．５ｎｍ〜２０ｎｍの平均一次粒子径を有している。
【００４４】
本発明において、銀化合物としては、加熱により容易に分解して、金属銀を生成する銀化合物を用いる。このような銀化合物としては、ギ酸銀、酢酸銀、シュウ酸銀、マロン酸銀、安息香酸銀、フタル酸銀などのカルボン酸銀；フッ化銀、塩化銀、臭化銀、ヨウ化銀などのハロゲン化銀；硫酸銀、硝酸銀、炭酸銀等を用いることができるが、分解により容易に金属銀を生成し且つ銀以外の不純物を生じにくいという観点から、シュウ酸銀が好ましく用いられる。シュウ酸銀は、銀含有率が高く、且つ、還元剤を必要とせず熱分解により金属銀がそのまま得られ、還元剤に由来する不純物が残留しにくい点で有利である。
【００４５】
銀以外の他の金属を含む金属ナノ粒子を製造する場合には、上記の銀化合物に代えて、加熱により容易に分解して、目的とする金属を生成する金属化合物を用いる。このような金属化合物としては、上記の銀化合物に対応するような金属の塩、例えば、金属のカルボン酸塩；金属ハロゲン化物；金属硫酸塩、金属硝酸塩、金属炭酸塩等の金属塩化合物を用いることができる。これらのうち、分解により容易に金属を生成し且つ金属以外の不純物を生じにくいという観点から、金属のシュウ酸塩が好ましく用いられる。他の金属としては、Ａｌ、Ａｕ、Ｐｔ、Ｐｄ、Ｃｕ、Ｃｏ、Ｃｒ、Ｉｎ、及びＮｉ等が挙げられる。
【００４６】
また、銀との複合物を得るために、上記の銀化合物と、上記の銀以外の他の金属化合物を併用してもよい。他の金属としては、Ａｌ、Ａｕ、Ｐｔ、Ｐｄ、Ｃｕ、Ｃｏ、Ｃｒ、Ｉｎ、及びＮｉ等が挙げられる。銀複合物は、銀と１又は２以上の他の金属からなるものであり、Ａｕ−Ａｇ、Ａｇ−Ｃｕ、Ａｕ−Ａｇ−Ｃｕ、Ａｕ−Ａｇ−Ｐｄ等が例示される。金属全体を基準として、銀が少なくとも２０重量％、通常は少なくとも５０重量％、例えば少なくとも８０重量％を占める。
【００４７】
本発明において、錯形成剤及び／又は保護剤として機能する脂肪族アミン化合物として、前記分枝脂肪族炭化水素モノアミン（Ｄ）を少なくとも用いる。分枝脂肪族炭化水素アミン化合物を用いると、同じ炭素数の直鎖脂肪族炭化水素アミン化合物を用いた場合と比べ、分枝脂肪族炭化水素基の立体的因子により銀粒子表面上へのより少ない付着量で銀粒子表面のより大きな面積を被覆することができる。そのため、銀粒子表面上へのより少ない付着量で、銀ナノ粒子の適度な安定化が得られる。焼成時において除去すべき保護剤（有機安定剤）の量が少ないので、２００℃以下の低温での焼成の場合にも、有機安定剤を効率よく除去でき、銀粒子の焼結が十分に進行する。
【００４８】
前記分枝脂肪族炭化水素モノアミン（Ｄ）における分枝脂肪族炭化水素基の炭素数は、４以上であり、例えば４〜１６である。分枝脂肪族炭化水素基の立体的因子を得るためには、炭素数４以上が必要である。分枝脂肪族炭化水素モノアミン化合物としては、例えば、イソブチルアミン、 sec−ブチルアミン、tert−ブチルアミン、イソペンチルアミン、tert−ペンチルアミン、イソヘキシルアミン、２−エチルヘキシルアミン、tert−オクチルアミン等の炭素数４〜１６、好ましくは炭素数４〜８の第一級アミンが挙げられる。
【００４９】
また、Ｎ，Ｎ−イソブチルアミン、Ｎ，Ｎ−イソペンチルアミン、Ｎ，Ｎ−イソヘキシルアミン、Ｎ，Ｎ−（２−エチルヘキシル）アミン等の第二級アミンが挙げられる。また、トリイソブチルアミン、トリイソペンチルアミン、トリイソヘキシルアミン、トリ（２−エチルヘキシル）アミン等の第三級アミンが挙げられる。Ｎ，Ｎ−（２−エチルヘキシル）アミンの場合、２−エチルヘキシル基の炭素数は８であるが、前記アミン化合物（Ｄ）に含まれる炭素の総数は１６となる。トリ（２−エチルヘキシル）アミンの場合、前記アミン化合物（Ｄ）に含まれる炭素の総数は２４となる。
【００５０】
これらの分枝脂肪族炭化水素モノアミンの内でも、イソペンチルアミン、イソヘキシルアミン、２−エチルヘキシルアミン等の主鎖の炭素数４〜６の分枝アルキルモノアミン化合物が好ましい。主鎖の炭素数４〜６であると、銀ナノ粒子の適度な安定化が得られやすい。また、分枝脂肪族基の立体的因子の観点からは、Ｎ原子側から２番目の炭素原子において枝分かれしていることが有効である。前記分枝脂肪族モノアミン化合物（Ｄ）として、１種のみを用いてもよく、２種以上を組み合わせて用いてもよい。
【００５１】
本発明において、錯形成剤及び／又は保護剤として機能する脂肪族炭化水素アミン化合物として、前記分枝脂肪族炭化水素モノアミン（Ｄ）の他に、さらに、
・直鎖脂肪族炭化水素基と１つのアミノ基とからなり且つ該脂肪族炭化水素基の炭素総数が６以上である脂肪族炭化水素モノアミン（Ａ）、
・直鎖脂肪族炭化水素基と１つのアミノ基とからなり且つ該脂肪族炭化水素基の炭素総数が５以下である脂肪族炭化水素モノアミン（Ｂ）、及び
・脂肪族炭化水素基と２つのアミノ基とからなり且つ該脂肪族炭化水素基の炭素総数が８以下である脂肪族炭化水素ジアミン（Ｃ）
から選ばれる脂肪族炭化水素アミン化合物をそれぞれ別個独立に用いることができる。前記直鎖脂肪族炭化水素モノアミン（Ｂ）、及び前記脂肪族炭化水素ジアミン（Ｃ）は、錯体形成促進に効果がある。
【００５２】
本明細書において、確立された用語であるが、「脂肪族炭化水素モノアミン」とは、１〜３個の１価の脂肪族炭化水素基と１つのアミノ基とからなる化合物である。「炭化水素基」とは、炭素と水素とのみからなる基である。ただし、前記直鎖脂肪族炭化水素アミン（Ａ）、及び前記直鎖脂肪族炭化水素アミン（Ｂ）は、その炭化水素基に、必要に応じて酸素原子あるいは窒素原子の如きヘテロ原子（炭素及び水素以外の原子）を含む置換基を有していてもよい。
【００５３】
また、「脂肪族炭化水素ジアミン」とは、２価の脂肪族炭化水素基（アルキレン基）と、該脂肪族炭化水素基を介在した２つのアミノ基と、場合によっては、該アミノ基の水素原子を置換した脂肪族炭化水素基（アルキル基）とからなる化合物である。ただし、前記脂肪族炭化水素ジアミン（Ｃ）は、その炭化水素基（通常は直鎖炭化水素基）に、必要に応じて酸素原子あるいは窒素原子の如きヘテロ原子（炭素及び水素以外の原子）を含む置換基を有していてもよい。
【００５４】
以上の用語の定義から、本発明において、前記分枝脂肪族炭化水素モノアミン（Ｄ）、前記直鎖脂肪族炭化水素モノアミン（Ａ）、前記直鎖脂肪族炭化水素モノアミン（Ｂ）、及び前記脂肪族炭化水素ジアミン（Ｃ）は、互いに異なるものである。
【００５５】
炭素総数６以上の直鎖脂肪族炭化水素モノアミン（Ａ）は、その直鎖炭化水素鎖によって、生成する銀粒子表面への保護剤（安定化剤）としての高い機能を有する。
【００５６】
前記直鎖脂肪族炭化水素モノアミン（Ａ）としては、第一級アミン、第二級アミン、及び第三級アミンが含まれる。第一級アミンとしては、例えば、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミン、ｎ−トリデシルアミン、ｎ−テトラデシルアミン、ｎ−ペンタデシルアミン、ｎ−ヘキサデシルアミン、ｎ−ヘプタデシルアミン、ｎ−オクタデシルアミン等の飽和直鎖脂肪族炭化水素モノアミン（すなわち、直鎖アルキルモノアミン）が挙げられる。さらに、オレイルアミン等の不飽和直鎖脂肪族炭化水素モノアミン（すなわち、直鎖アルケニルモノアミン）が挙げられる。
【００５７】
第二級アミンとしては、Ｎ，Ｎ−ジ（ｎ−プロピル）アミン、Ｎ，Ｎ−ジ（ｎ−ブチル）アミン、Ｎ，Ｎ−ジ（ｎ−ペンチル）アミン、Ｎ，Ｎ−ジ（ｎ−ヘキシル）アミン、Ｎ，Ｎ−ジ（ｎ−ペプチル）アミン、Ｎ，Ｎ−ジ（ｎ−オクチル）アミン、Ｎ，Ｎ−ジ（ｎ−ノニル）アミン、Ｎ，Ｎ−ジ（ｎ−デシル）アミン、Ｎ，Ｎ−ジ（ｎ−ウンデシル）アミン、Ｎ，Ｎ−ジ（ｎ−ドデシル）アミン、Ｎ−メチル−Ｎ−（ｎ−プロピル）アミン、Ｎ−エチル−Ｎ−（ｎ−プロピル）アミン、Ｎ−（ｎ−プロピル）−Ｎ−（ｎ−ブチル）アミン等のジアルキルモノアミンが挙げられる。第三級アミンとしては、トリ（ｎ−ブチル）アミン、トリ（ｎ−ヘキシル）アミン等が挙げられる。
【００５８】
これらの内でも、炭素数６以上の飽和直鎖脂肪族炭化水素モノアミンが好ましい。炭素数６以上とすることにより、アミノ基が銀粒子表面に吸着した際に他の銀粒子との間隔を確保できるため、銀粒子同士の凝集を防ぐ作用が向上する。炭素数の上限は特に定められないが、入手のし易さ、焼成時の除去のし易さ等を考慮して、通常、炭素数１８までの飽和脂肪族モノアミンが好ましい。特に、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミン等の炭素数６〜１２のアルキルモノアミンが好ましく用いられる。前記直鎖脂肪族炭化水素モノアミン（Ａ）のうち、１種のみを用いてもよく、２種以上を組み合わせて用いてもよい。
【００５９】
炭素総数５以下の直鎖脂肪族炭化水素モノアミン（Ｂ）は、炭素総数６以上の直鎖脂肪族モノアミン（Ａ）に比べると炭素鎖長が短いのでそれ自体は保護剤（安定化剤）としての機能は低いと考えられるが、前記脂肪族モノアミン（Ａ）に比べると極性が高く銀化合物の銀への配位能が高く、そのため錯体形成促進に効果があると考えられる。また、炭素鎖長が短いため、例えば１２０℃以下の、あるいは１００℃程度以下の低温焼成においても、３０分間以下、あるいは２０分間以下の短時間で銀粒子表面から除去され得るので、得られた銀ナノ粒子の低温焼成に効果がある。
【００６０】
前記直鎖脂肪族炭化水素モノアミン（Ｂ）としては、エチルアミン、ｎ−プロピルアミン、ｎ−ブチルアミン、ｎ−ペンチルアミン等の炭素数２〜５の飽和直鎖脂肪族炭化水素モノアミン（すなわち、直鎖アルキルモノアミン）が挙げられる。また、Ｎ，Ｎ−ジメチルアミン、Ｎ，Ｎ−ジエチルアミン等のジアルキルモノアミンが挙げられる。
【００６１】
これらの内でも、ｎ−ブチルアミン、ｎ−ペンチルアミン等が好ましく、上記ｎ−ブチルアミンが特に好ましい。前記脂肪族炭化水素モノアミン（Ｂ）のうち、１種のみを用いてもよく、２種以上を組み合わせて用いてもよい。
【００６２】
炭素総数８以下の脂肪族炭化水素ジアミン（Ｃ）は、銀化合物の銀への配位能が高く、錯体形成促進に効果がある。脂肪族炭化水素ジアミンは、一般に、脂肪族炭化水素モノアミンと比べて極性が高く、銀化合物の銀への配位能が高くなる。また、前記脂肪族炭化水素ジアミン（Ｃ）は、錯化合物の熱分解工程において、より低温且つ短時間での熱分解を促進する効果があり、銀ナノ粒子製造をより効率的に行うことができる。さらに、前記脂肪族ジアミン（Ｃ）を含む銀粒子の保護被膜は極性が高いので、極性の高い溶剤を含む分散媒体中での銀粒子の分散安定性が向上する。さらに、前記脂肪族ジアミン（Ｃ）は、炭素鎖長（通常は直鎖炭化水素基）が短いため、例えば１２０℃以下の、あるいは１００℃程度以下の低温焼成においても、３０分間以下、あるいは２０分間以下の短い時間で銀粒子表面から除去され得るので、得られた銀ナノ粒子の低温且つ短時間焼成に効果がある。
【００６３】
前記脂肪族炭化水素ジアミン（Ｃ）としては、特に限定されないが、エチレンジアミン、Ｎ，Ｎ−ジメチルエチレンジアミン、Ｎ，Ｎ’−ジメチルエチレンジアミン、Ｎ，Ｎ−ジエチルエチレンジアミン、Ｎ，Ｎ’−ジエチルエチレンジアミン、１，３−プロパンジアミン、２，２−ジメチル−１，３−プロパンジアミン、Ｎ，Ｎ−ジメチル−１，３−プロパンジアミン、Ｎ，Ｎ’−ジメチル−１，３−プロパンジアミン、Ｎ，Ｎ−ジエチル−１，３−プロパンジアミン、Ｎ，Ｎ’−ジエチル−１，３−プロパンジアミン、１，４−ブタンジアミン、Ｎ，Ｎ−ジメチル−１，４−ブタンジアミン、Ｎ，Ｎ’−ジメチル−１，４−ブタンジアミン、Ｎ，Ｎ−ジエチル−１，４−ブタンジアミン、Ｎ，Ｎ’−ジエチル−１，４−ブタンジアミン、１，５−ペンタンジアミン、１，５−ジアミノ−２−メチルペンタン、１，６−ヘキサンジアミン、Ｎ，Ｎ−ジメチル−１，６−ヘキサンジアミン、Ｎ，Ｎ’−ジメチル−１，６−ヘキサンジアミン、１，７−ヘプタンジアミン、１，８−オクタンジアミン等が挙げられる。これらはいずれも、２つのアミノ基のうちの少なくとも１つが第一級アミノ基又は第二級アミノ基である炭素総数８以下のアルキレンジアミンであり、銀化合物の銀への配位能が高く、錯体形成促進に効果がある。本発明においては、このような直鎖脂肪族炭化水素ジアミンが例示される。
【００６４】
これらの内でも、Ｎ，Ｎ−ジメチルエチレンジアミン、Ｎ，Ｎ−ジエチルエチレンジアミン、Ｎ，Ｎ−ジメチル−１，３−プロパンジアミン、Ｎ，Ｎ−ジエチル−１，３−プロパンジアミン、Ｎ，Ｎ−ジメチル−１，４−ブタンジアミン、Ｎ，Ｎ−ジエチル−１，４−ブタンジアミン、Ｎ，Ｎ−ジメチル−１，６−ヘキサンジアミン等の２つのアミノ基のうちの１つが第一級アミノ基（−ＮＨ2 ）であり、他の１つが第三級アミノ基（−ＮＲ1 Ｒ2 ）である炭素総数８以下のアルキレンジアミンが好ましい。好ましいアルキレンジアミンは、下記構造式で表される。
【００６５】
Ｒ1 Ｒ2 Ｎ−Ｒ−ＮＨ2 
ここで、Ｒは、２価のアルキレン基を表し、Ｒ1 及びＲ2 は、同一又は異なっていてもよく、直鎖アルキル基を表し、ただし、Ｒ、Ｒ1 及びＲ2 の炭素数の総和は８以下である。該アルキレン基は、通常は酸素原子又は窒素原子等のヘテロ原子（炭素及び水素以外の原子）を含まないが、必要に応じて前記ヘテロ原子を含む置換基を有していてもよい。また、該アルキル基は、通常は酸素原子又は窒素原子等のヘテロ原子を含まないが、必要に応じて前記ヘテロ原子を含む置換基を有していてもよい。
【００６６】
２つのアミノ基のうちの１つが第一級アミノ基であると、銀化合物の銀への配位能が高くなり、錯体形成に有利であり、他の１つが第三級アミノ基であると、第三級アミノ基は銀原子への配位能に乏しいため、形成される錯体が複雑なネットワーク構造となることが防止される。錯体が複雑なネットワーク構造となると、錯体の熱分解工程に高い温度が必要となることがある。さらに、これらの内でも、低温焼成においても短時間で銀粒子表面から除去され得るという観点から、炭素総数６以下のジアミンが好ましく、炭素総数５以下のジアミンがより好ましい。前記脂肪族炭化水素ジアミン（Ｃ）のうち、１種のみを用いてもよく、２種以上を組み合わせて用いてもよい。
【００６７】
本発明において、前記分枝脂肪族炭化水素モノアミン（Ｄ）は、前記脂肪族アミンの合計を基準として、例えば１０モル％〜５０モル％含まれるとよい。残部は、他のアミン成分［（Ａ）、（Ｂ）、（Ｃ）］が占めてよい。前記分枝アミン（Ｄ）はその立体的因子により、他のアミン成分［（Ａ）、（Ｂ）、（Ｃ）］に比べ、銀粒子表面上へのより少ない付着量で銀粒子表面のより大きな面積を被覆することができる。このような量で前記分枝アミン（Ｄ）を用いることによって、その立体的因子により銀粒子表面上へのより少ない付着量で銀粒子表面のより大きな面積を被覆することができ、銀ナノ粒子の適度な安定化が得られる。そして、焼成時において除去すべき保護剤（有機安定剤）の量が少ないので、２００℃以下の低温での焼成の場合にも、有機安定剤を効率よく除去でき、銀粒子の焼結が十分に進行する。前記分枝アミン（Ｄ）の使用量が１０モル％未満では、銀粒子表面の被覆効果は得られにくい。使用量の下限については、１０モル％以上が好ましく、１５モル％以上がより好ましい。一方、前記分枝アミン（Ｄ）の使用量の上限については、５０モル％を超えてもよいが、使用量が５０モル％を超えると、錯形成時に長時間を要することがある。
【００６８】
本発明において、脂肪族アミンとして、前記分枝脂肪族炭化水素モノアミン（Ｄ）に加えて、前記炭素総数６以上（Ｃ6+）の直鎖脂肪族炭化水素モノアミン（Ａ）、前記炭素総数５以下（Ｃ5-）の直鎖脂肪族炭化水素モノアミン（Ｂ）、及び前記炭素総数８以下の脂肪族炭化水素ジアミン（Ｃ）から選ばれる脂肪族アミンをそれぞれ独立して併用し得る。前記直鎖脂肪族炭化水素モノアミン（Ｂ）、及び前記脂肪族炭化水素ジアミン（Ｃ）は、錯体形成促進に効果があるので、（Ｂ）成分、及び（Ｃ）成分の少なくとも一方は用いることが好ましい。
【００６９】
つまり、本発明において、脂肪族アミンとして、次のアミン成分の組み合わせを用い得る。
（Ｄ）＋（Ｂ）
（Ｄ）＋（Ｃ）
（Ｄ）＋（Ｂ）＋（Ｃ）
（Ｄ）＋（Ｂ）＋（Ａ）
（Ｄ）＋（Ｃ）＋（Ａ）
（Ｄ）＋（Ｂ）＋（Ｃ）＋（Ａ）
（Ｄ）＋（Ａ）
【００７０】
各アミン成分の使用割合は、上述した各アミン成分の作用を考慮して適宜決定するとよい。例えば、前記分枝アミン（Ｄ）に加えて、前記（Ｃ5-）直鎖モノアミン（Ｂ）を用いる場合には、前記脂肪族アミンの合計［（Ｄ）＋（Ｂ）］を基準（１００％）として、例えば、
前記分枝モノアミン（Ｄ）：        １０モル％〜５０モル％
前記（Ｃ5-）直鎖モノアミン（Ｂ）：５０モル％〜９０モル％
とするとよい。あるいは、
前記分枝モノアミン（Ｄ）：        ２０モル％〜５０モル％
前記（Ｃ5-）直鎖モノアミン（Ｂ）：５０モル％〜８０モル％
とするとよい。
【００７１】
前記脂肪族モノアミン（Ｂ）の含有量を５０モル％〜９０モル％とすることによって、該（Ｂ）成分による錯体形成効果が得られやすく、また、（Ｂ）成分それ自体で低温且つ短時間焼成に寄与できる。
【００７２】
例えば、前記分枝アミン（Ｄ）に加えて、前記脂肪族ジアミン（Ｃ）を用いる場合には、前記脂肪族アミンの合計［（Ｄ）＋（Ｃ）］を基準（１００％）として、例えば、
前記分枝モノアミン（Ｄ）：  １０モル％〜５０モル％
前記脂肪族ジアミン（Ｃ）：  ５０モル％〜９０モル％
とするとよい。あるいは、
前記分枝モノアミン（Ｄ）：  ２０モル％〜５０モル％
前記脂肪族ジアミン（Ｃ）：  ５０モル％〜８０モル％
とするとよい。
【００７３】
前記脂肪族ジアミン（Ｃ）の含有量を５０モル％〜９０モル％とすることによって、該（Ｃ）成分による錯体形成効果が得られやすく、また、（Ｃ）成分それ自体で低温且つ短時間焼成に寄与できる。
【００７４】
例えば、前記分枝アミン（Ｄ）に加えて、前記（Ｃ6+）直鎖モノアミン（Ａ）、及び前記（Ｃ5-）直鎖モノアミン（Ｂ）を用いる場合には、前記脂肪族アミンの合計［（Ｄ）＋（Ａ）＋（Ｂ）］を基準（１００％）として、例えば、
前記分枝モノアミン（Ｄ）：        １０モル％〜５０モル％
前記（Ｃ6+）直鎖モノアミン（Ａ）：  ５モル％〜６０モル％
前記（Ｃ5-）直鎖モノアミン（Ｂ）：３０モル％〜８５モル％
とするとよい。
【００７５】
前記脂肪族モノアミン（Ａ）の含有量を５モル％〜６０モル％とすることによって、該（Ａ）成分の炭素鎖によって、生成する銀粒子表面の保護安定化機能が得られやすい。前記（Ａ）成分の含有量が５モル％未満では、（Ａ）成分による保護安定化機能の発現が弱いことがある。一方、前記分枝アミン（Ｄ）による保護安定化が得られるので、前記（Ａ）成分の含有量は６０モル％以下で十分である。また、前記（Ａ）成分の含有量が６０モル％を超えると、低温焼成によって該（Ａ）成分が除去されにくくなる。前記（Ａ）成分の含有量は５モル％〜５０モル％とするとよい。前記脂肪族モノアミン（Ｂ）の含有量を３０モル％〜８５モル％とすることによって、該（Ｂ）成分による錯体形成効果が得られやすく、また、（Ｂ）成分それ自体で低温且つ短時間焼成に寄与できる。
【００７６】
例えば、前記分枝アミン（Ｄ）に加えて、前記（Ｃ6+）直鎖モノアミン（Ａ）、及び前記脂肪族ジアミン（Ｃ）を用いる場合には、前記脂肪族アミンの合計［（Ｄ）＋（Ａ）＋（Ｃ）］を基準（１００％）として、例えば、
前記分枝モノアミン（Ｄ）：        １０モル％〜５０モル％
前記（Ｃ6+）直鎖モノアミン（Ａ）：  ５モル％〜６０モル％
前記脂肪族ジアミン（Ｃ）：        ３０モル％〜８５モル％
とするとよい。
【００７７】
前記（Ｃ5-）直鎖モノアミン（Ｂ）と前記脂肪族ジアミン（Ｃ）の両者を用いる場合には、それらの合計量が、上記の（Ｂ）又は（Ｃ）の量となるようにするとよい。
【００７８】
以上の前記分枝脂肪族モノアミン（Ｄ）、及び任意成分の前記脂肪族モノアミン（Ａ）、前記脂肪族モノアミン（Ｂ）及び／又は前記脂肪族ジアミン（Ｃ）の使用割合は、いずれも例示であり、種々の変更が可能である。
【００７９】
本発明において、前記脂肪族アミン成分の合計量［（Ｄ）＋任意成分（Ａ）＋任意成分（Ｂ）＋任意成分（Ｃ）］としては、特に限定されないが、原料の前記銀化合物の銀原子１モルに対して、それらアミン成分の合計として１〜５０モル程度とするとよい。前記アミン成分の合計量［（Ｄ）＋任意成分（Ａ）＋任意成分（Ｂ）＋任意成分（Ｃ）］が、前記銀原子１モルに対して、１モル未満であると、錯化合物の生成工程において、錯化合物に変換されない銀化合物が残存する可能性があり、その後の熱分解工程において、銀粒子の均一性が損なわれ粒子の肥大化が起こったり、熱分解せずに銀化合物が残存する可能性がある。一方、前記アミン成分の合計量［（Ｄ）＋任意成分（Ａ）＋任意成分（Ｂ）＋任意成分（Ｃ）］が、前記銀原子１モルに対して、５０モル程度を超えてもあまりメリットはないと考えられる。実質的に無溶剤中において銀ナノ粒子の分散液を作製するためには、前記アミン成分の合計量を例えば２モル程度以上とするとよい。前記アミン成分の合計の量を２〜５０モル程度とすることにより、錯化合物の生成工程及び熱分解工程を良好に行うことができる。前記アミン成分の合計の量の下限については、前記銀化合物の銀原子１モルに対して、２モル％以上が好ましく、６モル％以上がより好ましい。なお、シュウ酸銀分子は、銀原子２個を含んでいる。
【００８０】
本発明において、銀ナノ粒子の分散媒への分散性をさらに向上させるため、安定剤として、さらに脂肪族カルボン酸（Ｅ）を用いてもよい。前記脂肪族カルボン酸（Ｅ）は、前記アミンと共に用いるとよく、前記アミン混合液中に含ませて用いることができる。前記脂肪族カルボン酸（Ｅ）を用いることにより、銀ナノ粒子の安定性、特に有機溶剤中に分散された塗料状態での安定性が向上することがある。
【００８１】
前記脂肪族カルボン酸（Ｅ）としては、飽和又は不飽和の脂肪族カルボン酸が用いられる。例えば、ブタン酸、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、イコサン酸、エイコセン酸等の炭素数４以上の飽和脂肪族モノカルボン酸；  オレイン酸、エライジン酸、リノール酸、パルミトレイン酸等の炭素数８以上の不飽和脂肪族モノカルボン酸が挙げられる。
【００８２】
これらの内でも、炭素数８〜１８の飽和又は不飽和の脂肪族モノカルボンが好ましい。炭素数８以上とすることにより、カルボン酸基が銀粒子表面に吸着した際に他の銀粒子との間隔を確保できるため、銀粒子同士の凝集を防ぐ作用が向上する。入手のし易さ、焼成時の除去のし易さ等を考慮して、通常、炭素数１８までの飽和又は不飽和の脂肪族モノカルボン酸化合物が好ましい。特に、オクタン酸、オレイン酸等が好ましく用いられる。前記脂肪族カルボン酸（Ｅ）のうち、１種のみを用いてもよく、２種以上を組み合わせて用いてもよい。
【００８３】
前記脂肪族カルボン酸（Ｅ）は、用いる場合には、原料の前記銀化合物の銀原子１モルに対して、例えば０．０５〜１０モル程度用いるとよく、好ましくは０．１〜５モル、より好ましくは０．５〜２モル用いるとよい。前記（Ｅ）成分の量が、前記銀原子１モルに対して、０．０５モルよりも少ないと、前記（Ｅ）成分の添加による分散状態での安定性向上効果は弱い。一方、前記（Ｅ）成分の量が１０モルに達すると、分散状態での安定性向上効果が飽和するし、また、低温焼成での該（Ｅ）成分の除去がされにくくなる。ただし、脂肪族カルボン酸（Ｅ）を用いなくてもよい。
【００８４】
本発明の銀ナノ粒子の製造方法は、前記分枝脂肪族炭化水素モノアミン（Ｄ）を含み、任意成分として前記アミン成分（Ａ）及び／又は（Ｂ）及び／又は（Ｃ）を含む脂肪族アミンと、銀化合物とを混合して、前記銀化合物及び前記アミンを含む錯化合物を生成させる工程（錯化合物の生成工程）と、前記錯化合物を加熱して熱分解させる工程（錯化合物の熱分解工程）とを主として含む。
【００８５】
錯化合物の生成工程においては、まず、前記脂肪族アミン成分［（Ｄ）＋任意成分（Ａ）＋任意成分（Ｂ）＋任意成分（Ｃ）］の混合液を調製し、次に、銀化合物と、前記アミン混合液とを実質的に無溶剤で混合して、前記銀化合物及び前記アミンを含む錯化合物を生成させてもよい。アミン混合液は、各アミン（Ｄ）、任意成分の（Ａ）、（Ｂ）及び／又は（Ｃ）成分、及び用いる場合には前記カルボン酸（Ｅ）成分を、所定割合で室温にて攪拌して調製することができる［アミン混合液の調製工程］。各アミン成分は、混合液としないで、逐次に銀化合物と混合してもよい。
【００８６】
銀以外の他の金属を含む金属ナノ粒子を製造する場合には、上記の銀化合物に代えて、目的とする金属を含む金属化合物を用いる。
【００８７】
粉末状の銀化合物（あるいは金属化合物）と、所定量のアミン混合液とを混合する。この際の混合は、室温で攪拌しながら、あるいは銀化合物（あるいは金属化合物）へのアミン類の配位反応は発熱を伴うため室温以下に適宜冷却して攪拌しながら行うとよい。アミン類の過剰分が反応媒体の役割を果たす。生成する錯化合物が一般にその構成成分に応じた色を呈するので、反応混合物の色の変化の終了を適宜の分光法等により検出することにより、錯化合物の生成反応の終点を検知することができる。また、シュウ酸銀が形成する錯化合物は一般に無色（目視では白色として観察される）であるが、このような場合においても、反応混合物の粘性の変化などの形態変化に基づいて、錯化合物の生成状態を検知することができる。このようにして、アミン類を主体とする媒体中に銀−アミン錯体（あるいは金属−アミン錯体）が得られる。
【００８８】
あるいは、錯化合物の生成工程において、まず、前記脂肪族アミン成分［（Ｄ）＋任意成分（Ａ）＋任意成分（Ｂ）＋任意成分（Ｃ）］の混合液を調製し、次に、銀化合物と、前記アミン混合液とを反応溶剤存在下で混合して、前記銀化合物及び前記アミンを含む錯化合物を生成させてもよい。反応溶剤としては、例えば、炭素数３以上のアルコール、好ましくは炭素数３以上１０以下のアルコールを用いることができる。アルコールとしては、好ましくは１−ブタノール、イソブタノール、 sec−ブタノール、tert−ブタノール、１−ペンタノール、１−ヘキサノール、１−オクタノール、２−エチルヘキサノール、２−オクタノール等が挙げられる。反応溶剤を用いることにより、粉末状の銀化合物と前記アミンとの混合攪拌が容易となり、また、発熱反応を温和に安全に遂行することができる。各アミン成分は、混合液としないで、逐次に銀化合物と混合してもよい。
【００８９】
あるいは、錯化合物の生成工程において、まず、銀化合物とアルコール溶剤とを混合して、銀化合物−アルコールスラリーを得て、次に、
得られた銀化合物−アルコールスラリーに、前記脂肪族アミン成分［（Ｄ）＋任意成分（Ａ）＋任意成分（Ｂ）＋任意成分（Ｃ）］の混合液を添加して、前記銀化合物及び前記アミンを含む錯化合物を生成させてもよい。アルコール溶剤としては、上述したものを用いるとよい。粉末状の銀化合物から、銀化合物−アルコールスラリーを得ておくことにより、銀化合物の取扱性が向上すると共に、銀化合物−アルコールスラリーと前記アミンとの混合攪拌が容易となり、また、発熱反応を温和に安全に遂行することができる。各アミン成分は、混合液としないで、逐次に銀化合物と混合してもよい。
【００９０】
次に、得られた錯化合物を加熱して熱分解させて、銀ナノ粒子を形成する［錯化合物の熱分解工程］。銀以外の他の金属を含む金属化合物を用いた場合には、目的とする金属ナノ粒子が形成される。還元剤を用いることなく、銀ナノ粒子（金属ナノ粒子）が形成される。ただし、必要に応じて本発明の効果を阻害しない範囲で適宜の還元剤を用いてもよい。
【００９１】
このような金属アミン錯体分解法において、一般に、アミン類は、金属化合物の分解により生じる原子状の金属が凝集して微粒子を形成する際の様式をコントロールすると共に、形成された金属微粒子の表面に被膜を形成することで微粒子相互間の再凝集を防止する役割を果たしている。すなわち、金属化合物とアミンの錯化合物を加熱することにより、金属原子に対するアミンの配位結合を維持したままで金属化合物が熱分解して原子状の金属を生成し、次に、アミンが配位した金属原子が凝集してアミン保護膜で被覆された金属ナノ粒子が形成されると考えられる。
【００９２】
この際の熱分解は、錯化合物をアミン類を主体とする反応媒体、あるいは上記のアルコール反応媒体中で攪拌しながら行うことが好ましい。熱分解は、被覆銀ナノ粒子（あるいは被覆金属ナノ粒子）が生成する温度範囲内において行うとよいが、銀粒子表面（あるいは金属粒子表面）からのアミンの脱離を防止する観点から前記温度範囲内のなるべく低温で行うことが好ましい。シュウ酸銀の錯化合物の場合には、例えば８０℃〜１２０℃程度、好ましくは９５℃〜１１５℃程度、より具体的には１００℃〜１１０℃程度とすることができる。シュウ酸銀の錯化合物の場合には、概ね１００℃程度の加熱により分解が起こると共に銀イオンが還元され、被覆銀ナノ粒子を得ることができる。なお、一般に、シュウ酸銀自体の熱分解は２００℃程度で生じるのに対して、シュウ酸銀−アミン錯化合物を形成することで熱分解温度が１００℃程度も低下する理由は明らかではないが、シュウ酸銀とアミンとの錯化合物を生成する際に、純粋なシュウ酸銀が形成している配位高分子構造が切断されているためと推察される。
【００９３】
また、錯化合物の熱分解は、アルゴンなどの不活性ガス雰囲気内において行うことが好ましいが、大気中においても熱分解を行うことができる。
【００９４】
錯化合物の熱分解により、青色光沢を呈する懸濁液となる。この懸濁液から、過剰のアミン等の除去操作、例えば、銀ナノ粒子（あるいは金属ナノ粒子）の沈降、適切な溶剤（水、又は有機溶剤）によるデカンテーション・洗浄操作を行うことによって、目的とする安定な被覆銀ナノ粒子（あるいは被覆金属ナノ粒子）が得られる。洗浄操作の後、乾燥すれば、目的とする安定な被覆銀ナノ粒子（あるいは被覆金属ナノ粒子）の粉体が得られる。
【００９５】
デカンテーション・洗浄操作には、水、又は有機溶剤を用いる。有機溶剤としては、例えば、ペンタン、ヘキサン、ヘプタン、オクタン、ノナン、デカン、ウンデカン、ドデカン、トリデカン、テトラデカン等の脂肪族炭化水素溶剤；  シクロヘキサン、メチルシクロヘキサン等の脂環式炭化水素溶剤；  トルエン、キシレン、メシチレン等のような芳香族炭化水素溶剤；  メタノール、エタノール、プロパノール、ブタノール等のようなアルコール溶剤；  アセトニトリル；  及びそれらの混合溶剤を用いるとよい。
【００９６】
本発明の方法においては還元剤を用いなくてもよいので、還元剤に由来する副生成物がなく、反応系から被覆銀ナノ粒子の分離も簡単であり、高純度の被覆銀ナノ粒子が得られるが、必要に応じて本発明の効果を阻害しない範囲で適宜の還元剤を用いてもよい。
【００９７】
得られた銀ナノ粒子を用いて銀塗料組成物を作製することができる。該銀塗料組成物は、制限されることなく、種々の形態をとり得る。例えば、銀ナノ粒子を適切な有機溶剤（分散媒体）中に懸濁状態で分散させることにより、いわゆる銀インクと呼ばれる銀塗料組成物を作製することができる。あるいは、銀ナノ粒子を有機溶剤中に混練された状態で分散させることにより、いわゆる銀ペーストと呼ばれる銀塗料組成物を作製することができる。銀塗料組成物を得るための有機溶剤としては、ペンタン、ヘキサン、ヘプタン、オクタン、ノナン、デカン、ウンデカン、ドデカン、トリデカン、テトラデカン等の脂肪族炭化水素溶剤；  シクロヘキサン、メチルシクロヘキサン等の脂環式炭化水素溶剤；  トルエン、キシレン、メシチレン等のような芳香族炭化水素溶剤；  メタノール、エタノール、プロパノール、ｎ−ブタノール、ｎ−ペンタノール、ｎ−ヘキサノール、ｎ−ヘプタノール、ｎ−オクタノール、ｎ−ノナノール、ｎ−デカノール等のようなアルコール溶剤等が挙げられる。また、銀塗料組成物を得るための有機溶剤としては、銀ペーストを得るためにターピネオール、ジヒドロターピネオールのようなテルペン系溶剤等が挙げられる。所望の銀塗料組成物（銀インク、銀ペースト）の濃度や粘性に応じて、有機溶剤の種類や量を適宜定めるとよい。金属ナノ粒子についても同様である。
【００９８】
本発明により得られた銀ナノ粒子の粉体、及び銀塗料組成物は、安定性に優れている。例えば、銀ナノ粒子の粉体は、１か月間以上の期間において室温保管で安定である。銀塗料組成物は、例えば、５０ｗｔ％の銀濃度において、１か月間以上の期間において室温で、凝集・融着を起こすことなく安定である。
【００９９】
本発明によれば、保護剤によって表面が被覆された銀ナノ粒子（あるいは金属ナノ粒子）が得られる。前記保護剤は、前記分枝脂肪族炭化水素モノアミン（Ｄ）、さらに任意成分として、炭素総数６以上の直鎖脂肪族炭化水素モノアミン（Ａ）、炭素総数５以下の直鎖脂肪族炭化水素モノアミン（Ｂ）、及び／又は炭素総数８以下の脂肪族炭化水素ジアミン（Ｃ）、及び／又は脂肪族カルボン酸（Ｅ）を含んでいる。
【０１００】
調製された銀塗料組成物を基板上に塗布し、その後、焼成する。
【０１０１】
塗布は、スピンコート、インクジェット印刷、スクリーン印刷、ディスペンサ印刷、凸版印刷（フレキソ印刷）、昇華型印刷、オフセット印刷、レーザープリンタ印刷（トナー印刷）、凹版印刷（グラビア印刷）、コンタクト印刷、マイクロコンタクト印刷などの公知の方法により行うことができる。印刷技術を用いると、パターン化された銀塗料組成物層が得られ、焼成により、パターン化された銀導電層が得られる。
【０１０２】
焼成は、２００℃以下、例えば室温（２５℃）以上１５０℃以下、好ましくは室温（２５℃）以上１２０℃以下の温度で行うことができる。しかしながら、短い時間での焼成によって、銀の焼結を完了させるためには、６０℃以上２００℃以下、例えば８０℃以上１５０℃以下、好ましくは９０℃以上１２０℃以下の温度で行うことがよい。焼成時間は、銀インクの塗布量、焼成温度などを考慮して、適宜定めるとよく、例えば数時間（例えば３時間、あるいは２時間）以内、好ましくは１時間以内、より好ましくは３０分間以内、さらに好ましくは１０分間〜２０分間、より具体的には１０分間〜１５分間とするとよい。
【０１０３】
銀ナノ粒子は上記のように構成されているので、このような低温短時間での焼成工程によっても、銀粒子の焼結が十分に進行する。その結果、優れた導電性（低い抵抗値）が発現する。低い抵抗値（例えば１５μΩｃｍ以下、範囲としては７〜１５μΩｃｍ）を有する銀導電層が形成される。バルク銀の抵抗値は１．６μΩｃｍである。
【０１０４】
低温での焼成が可能であるので、基板として、ガラス製基板、ポリイミド系フィルムのような耐熱性プラスチック基板の他に、ポリエチレンテレフタレート（ＰＥＴ）フィルム、ポリエチレンナフタレート（ＰＥＮ）フィルムなどのポリエステル系フィルム、ポリプロピレンなどのポリオレフィン系フィルムのような耐熱性の低い汎用プラスチック基板をも好適に用いることができる。また、短時間での焼成は、これら耐熱性の低い汎用プラスチック基板に対する負荷を軽減するし、生産効率を向上させる。
【０１０５】
本発明の銀導電材料は、電磁波制御材、回路基板、アンテナ、放熱板、液晶ディスプレイ、有機ＥＬディスプレイ、フィールドエミッションディスプレイ（ＦＥＤ）、ＩＣカード、ＩＣタグ、太陽電池、ＬＥＤ素子、有機トランジスタ、コンデンサー（キャパシタ）、電子ペーパー、フレキシブル電池、フレキシブルセンサ、メンブレンスイッチ、タッチパネル、ＥＭＩシールド等に適用することができる。
【０１０６】
銀導電層の厚みは、目的とする用途に応じて適宜定めるとよく、特に本発明に係る銀ナノ粒子を使用することで比較的膜厚の大きい銀導電層を形成した場合でも高い導電性を示すことができる。銀導電層の厚みは、例えば５ｎｍ〜３０μｍ、好ましくは１００ｎｍ〜２５μｍ、より好ましくは５００ｎｍ〜２０μｍの範囲から選択するとよい。
【０１０７】
以上、主として銀ナノ粒子を中心に説明したが、本発明によれば、銀以外の金属を含む金属ナノ粒子の製造方法及び該金属ナノ粒子にも適用される。
【実施例】
【０１０８】
以下に、実施例を挙げて本発明をさらに具体的に説明するが、本発明はこれらの実施例により限定されるものではない。【０１０９】
［銀焼成膜の比抵抗値］
得られた銀焼成膜について、４端子法（ロレスタＧＰ  ＭＣＰ−Ｔ６１０）を用いて測定した。この装置の測定範囲限界は、１０7 Ωｃｍである。【０１１０】
以下の試薬を各実施例及び比較例で用いた。
２−エチルヘキシルアミン（ＭＷ：１２９．２５）：和光純薬社製試薬
ｎ−ブチルアミン（ＭＷ：７３．１４）：東京化成社製試薬
ｎ−ヘキシルアミン（ＭＷ：１０１．１９）：東京化成社製試薬
ｎ−オクチルアミン（ＭＷ：１２９．２５）：東京化成社製試薬
メタノール：和光純薬社製試薬特級
１−ブタノール：和光純薬社製試薬特級
ジヒドロターピネオール：日本テルペン株式会社製
シュウ酸銀（ＭＷ：３０３．７８）：硝酸銀（和光純薬社製）とシュウ酸二水和物（和光純薬社製）とから合成したもの【０１１１】
［実施例１］
（銀ナノ粒子の調製）
１００ｍＬフラスコにシュウ酸銀３．０ｇ（９．９ｍｍｏｌ）を仕込み、その後、１−ブタノール４．５ｇを添加し、室温で攪拌することにより、シュウ酸銀の１−ブタノールスラリーを調製した。【０１１２】
シュウ酸銀の１−ブタノールスラリーに、３０℃で、ｎ−ブチルアミン８．６７ｇ（１１８．５ｍｍｏｌ）、２−エチルヘキシルアミン３．８３ｇ（２９．６ｍｍｏｌ）、及びｎ−オクチルアミン１．２８ｇ（９．９０ｍｍｏｌ）のアミン混合液を滴下した。滴下後、３０℃で１時間攪拌して、シュウ酸銀とアミンとの錯形成反応を進行させ、白色物質（シュウ酸銀−アミン錯体）を形成した。【０１１３】
シュウ酸銀−アミン錯体の形成後に、反応物を１００℃に加熱攪拌し、シュウ酸銀−アミン錯体を熱分解させ、濃青色の銀ナノ粒子がアミン混合液中に懸濁した懸濁液を得た。【０１１４】
次に、得られた懸濁液を冷却し、これにメタノール９ｇを加えて攪拌し、その後、遠心分離により銀ナノ粒子を沈降させ、上澄み液を除去した。銀ナノ粒子に対して、再度、１−ブタノール９ｇを加えて攪拌し、その後、遠心分離により銀ナノ粒子を沈降させ、上澄み液を除去した。このようにして、湿った状態の銀ナノ粒子を得た。【０１１５】
（銀ナノ塗料の調製と焼成）
次に、湿った銀ナノ粒子に、ジヒドロターピネオールを銀濃度７０ｗｔ％となるように加えて混練し、銀ナノ粒子ペーストを調製した。【０１１６】
得られた銀ナノ粒子ペーストを、焼成後の膜厚が１０μｍ程度になるようにアプリケーターにより無アルカリガラス板上に塗布し、塗膜を形成した。塗膜の形成後、速やかに１２０℃にて１５分間の条件で、送風乾燥炉にて焼成し、銀焼成膜を形成した。得られた銀焼成膜の比抵抗値を４端子法により測定したところ、７．０μΩｃｍであった。【０１１７】
（シュウ酸銀−アミン錯体について）
上記銀ナノ粒子の調製中に得られた白色物質について、ＤＳＣ（示差走査熱量計）測定を行ったところ、熱分解による発熱開始平均温度値は１０２．５℃であった。一方、原料のシュウ酸銀について、同様に、ＤＳＣ測定を行ったところ、熱分解による発熱開始平均温度値は２１８℃であった。このように、上記銀ナノ粒子の調製中に得られた白色物質は、原料のシュウ酸銀に比べて、熱分解温度が低下していた。このことから、上記銀ナノ粒子の調製中に得られた白色物質は、シュウ酸銀とアルキルアミンとが結合してなるものであることが示され、シュウ酸銀の銀原子に対してアルキルアミンのアミノ基が配位結合しているシュウ酸銀−アミン錯体であると推察された。【０１１８】
ＤＳＣ測定条件は以下のとおりであった。
装置：ＤＳＣ  ６２２０−ＡＳＤ２（エスアイアイ・ナノテクノロジー社製）
試料容器：１５μＬ  金メッキ密封セル（エスアイアイ・ナノテクノロジー社製）
昇温速度：１０℃／ｍｉｎ  （室温〜６００℃）
雰囲気ガス：セル内  大気圧  空気封じ込み
セル外  窒素気流（５０ｍＬ／ｍｉｎ）【０１１９】
また、上記銀ナノ粒子の調製中に得られた白色物質について、ＩＲスペクトル測定を行ったところ、アルキルアミンのアルキル基に由来する吸収（２９００ｃｍ-1付近、１０００ｃｍ-1付近）が観察された。このことからも、上記銀ナノ粒子の調製中に得られた粘性のある白色物質は、シュウ酸銀とアルキルアミンとが結合してなるものであることが示され、シュウ酸銀の銀原子に対してアミノ基が配位結合しているシュウ酸銀−アミン錯体であると推察された。【０１２０】
［実施例２］
実施例１において調製された銀ナノ粒子ペーストを用いて、スクリーン印刷装置にて印刷試験を実施した。版設計１００μｍに対して、描画線幅平均９９．９μｍでの描画が可能であった。【０１２１】
［実施例３］
銀ナノ粒子の調製において、アミン混合液の組成を、ｎ−ブチルアミン１０．８４ｇ（１４８．１ｍｍｏｌ）、２−エチルヘキシルアミン３．８３ｇ（２９．６ｍｍｏｌ）、及びｎ−オクチルアミン１．２８ｇ（９．９０ｍｍｏｌ）に変更した以外は、実施例１と同様にして、銀ナノ粒子ペーストを調製し、アプリケーターにより無アルカリガラス板上に塗膜の形成、焼成を行った。
塗膜の形成後、速やかに１２０℃にて１５分間の条件で、送風乾燥炉にて焼成し、銀焼成膜を形成した。得られた銀焼成膜の比抵抗値を４端子法により測定したところ、７．２μΩｃｍであった。【０１２２】
［実施例４］
銀ナノ粒子の調製において、アミン混合液の組成を、ｎ−ブチルアミン１０．８４ｇ（１４８．１ｍｍｏｌ）、ｎ−ヘキシルアミン３．００ｇ（２９．６ｍｍｏｌ）、及び２−エチルヘキシルアミン３．８３ｇ（２９．６ｍｍｏｌ）に変更した以外は、実施例１と同様にして、銀ナノ粒子ペーストを調製し、アプリケーターにより無アルカリガラス板上に塗膜の形成、焼成を行った。
[1] 塗膜の形成後、速やかに１２０℃にて１５分間の条件で、送風乾燥炉にて焼成し、銀焼成膜を形成した。得られた銀焼成膜の比抵抗値を４端子法により測定したところ、８．３μΩｃｍであった。
[2] また、別途、塗膜の形成後、速やかに２２０℃にて５分間の条件で、送風乾燥炉にて焼成し、銀焼成膜を形成した。得られた銀焼成膜の比抵抗値を４端子法により測定したところ、３．０μΩｃｍであった。【０１２３】
［比較例１］
銀ナノ粒子の調製において、アミン混合液の組成を、ｎ−ブチルアミン１０．８４ｇ（１４８．１ｍｍｏｌ）、ｎ−ヘキシルアミン３．００ｇ（２９．６ｍｍｏｌ）、及びｎ−オクチルアミン１．２８ｇ（９．９０ｍｍｏｌ）に変更した以外は、実施例１と同様にして、銀ナノ粒子ペーストを調製し、アプリケーターにより無アルカリガラス板上に塗膜の形成、焼成を行った。
塗膜の形成後、速やかに１２０℃にて１５分間の条件で、送風乾燥炉にて焼成し、銀焼成膜を形成した。得られた銀焼成膜の比抵抗値を４端子法により測定したところ、１４．２μΩｃｍであった。【０１２４】
［比較例２］
銀ナノ粒子の調製において、アミン混合液の組成を、ｎ−ブチルアミン１０．８４ｇ（１４８．１ｍｍｏｌ）、ｎ−ヘキシルアミン３．００ｇ（２９．６ｍｍｏｌ）、及びｎ−オクチルアミン３．８３ｇ（２９．６ｍｍｏｌ）に変更した以外は、実施例１と同様にして、銀ナノ粒子ペーストを調製し、アプリケーターにより無アルカリガラス板上に塗膜の形成、焼成を行った。
[1] 塗膜の形成後、速やかに１２０℃にて１５分間の条件で、送風乾燥炉にて焼成し、銀焼成膜を形成した。得られた銀焼成膜の比抵抗値を４端子法により測定したところ、導電性が得られなかった。
[2] また、別途、塗膜の形成後、速やかに２２０℃にて５分間の条件で、送風乾燥炉にて焼成し、銀焼成膜を形成した。得られた銀焼成膜の比抵抗値を４端子法により測定したところ、３２．０μΩｃｍであった。【０１２５】
各実施例によれば、アミン成分として分枝構造の２−エチルヘキシルアミンを用いたので、１０μｍという厚膜の銀焼成膜を低温で焼成して形成した場合であっても、銀焼成膜に良好な導電性を付与することができた。
これに対して、比較例２では、２−エチルヘキシルアミンの代わりに、これと同分子量のｎ−オクチルアミンを実施例４におけるのと同量（重量、モル）用いたが、実施例４に比べて導電性は大きく劣っていた。
また、比較例１では、実施例１の２−エチルヘキシルアミンの代わりに、これよりも分子量の小さいｎ−ヘキシルアミンを実施例１におけるのと同モル量（すなわち、より小さい重量）用いたが、実施例１に比べて導電性は劣っていた。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
銀ナノ粒子の製造方法であって、
分枝脂肪族炭化水素基と１つのアミノ基とからなり且つ該分枝脂肪族炭化水素基の炭素数が４以上である分枝脂肪族炭化水素モノアミン（Ｄ）、及び直鎖脂肪族炭化水素基と１つのアミノ基とからなり且つ該脂肪族炭化水素基の炭素総数が６以上である直鎖脂肪族炭化水素モノアミン（Ａ）を少なくとも含む脂肪族アミンと、銀化合物とを混合して、前記銀化合物及び前記アミンを含む錯化合物を生成させ、
前記錯化合物を加熱して熱分解させて、銀ナノ粒子を形成する、
ことを含む銀ナノ粒子の製造方法であって、
前記分枝脂肪族炭化水素モノアミン（Ｄ）は、前記脂肪族アミンの合計を基準として、１０モル％〜５０モル％含まれる、銀ナノ粒子の製造方法。
【請求項２】
前記銀化合物は、シュウ酸銀である、請求項１に記載の銀ナノ粒子の製造方法。
【請求項３】
前記分枝脂肪族炭化水素モノアミン（Ｄ）における分枝脂肪族炭化水素基は、炭素数が４〜１６である、請求項１又は２に記載の銀ナノ粒子の製造方法。
【請求項４】
前記脂肪族アミンは、さらに、直鎖脂肪族炭化水素基と１つのアミノ基とからなり且つ該脂肪族炭化水素基の炭素総数が５以下である直鎖脂肪族炭化水素モノアミン（Ｂ）、及び脂肪族炭化水素基と２つのアミノ基とからなり且つ該脂肪族炭化水素基の炭素総数が８以下である脂肪族炭化水素ジアミン（Ｃ）のうちの少なくとも一方を含んでいる、請求項１〜３のうちのいずれかに記載の銀ナノ粒子の製造方法。
【請求項５】
前記脂肪族炭化水素モノアミン（Ｂ）は、炭素数２以上５以下のアルキルモノアミンである、請求項４に記載の銀ナノ粒子の製造方法。
【請求項６】
前記脂肪族炭化水素モノアミン（Ｂ）は、ブチルアミンである、請求項４又は５に記載の銀ナノ粒子の製造方法。
【請求項７】
前記脂肪族炭化水素モノアミン（Ａ）は、炭素数６以上１２以下のアルキルモノアミンである、請求項１〜６のうちのいずれかに記載の銀ナノ粒子の製造方法。
【請求項８】
前記銀化合物の銀原子１モルに対して、前記脂肪族アミンをその合計として１〜５０モル用いる、請求項１〜７のうちのいずれかに記載の銀ナノ粒子の製造方法。
【請求項９】
保護剤によって表面が被覆された銀ナノ粒子であって、前記保護剤は、分枝脂肪族炭化水素基と１つのアミノ基とからなり且つ該分枝脂肪族炭化水素基の炭素数が４以上である分枝脂肪族炭化水素モノアミン（Ｄ）、及び直鎖脂肪族炭化水素基と１つのアミノ基とからなり且つ該脂肪族炭化水素基の炭素総数が６以上である直鎖脂肪族炭化水素モノアミン（Ａ）を少なくとも含む脂肪族アミンを含んでおり、
前記分枝脂肪族炭化水素モノアミン（Ｄ）は、前記脂肪族アミンの合計を基準として、１０モル％〜５０モル％含まれる、被覆された銀ナノ粒子。
【請求項１０】
保護剤によって表面が被覆された銀ナノ粒子であって、前記保護剤は、分枝脂肪族炭化水素基と１つのアミノ基とからなり且つ該分枝脂肪族炭化水素基の炭素数が４以上である分枝脂肪族炭化水素モノアミン（Ｄ）、及び直鎖脂肪族炭化水素基と１つのアミノ基とからなり且つ該脂肪族炭化水素基の炭素総数が６以上である直鎖脂肪族炭化水素モノアミン（Ａ）を少なくとも含む脂肪族アミンを含んでおり、
前記分枝脂肪族炭化水素モノアミン（Ｄ）は、前記脂肪族アミンの合計を基準として、１０モル％〜５０モル％含まれる、被覆された銀ナノ粒子と、有機溶剤とを含む銀塗料組成物。
【請求項１１】
請求項１〜８のうちのいずれかに記載の方法により銀ナノ粒子を製造し、
前記銀ナノ粒子を有機溶剤中に分散させることを含む銀塗料組成物の製造方法。
【請求項１２】
基板と、
前記基板上に、請求項１０に記載の被覆された銀ナノ粒子と有機溶剤とを含む銀塗料組成物を塗布し、焼成して銀導電層を形成する、
ことを含む銀導電材料の製造方法。
【請求項１３】
請求項１〜８のうちのいずれかに記載の方法により銀ナノ粒子を製造し、
前記銀ナノ粒子を有機溶剤中に分散させて銀塗料組成物を製造し、
基板上に、前記銀塗料組成物を塗布し、焼成して銀導電層を形成する、
ことを含む銀導電材料の製造方法。
【手続補正２】
【補正対象書類名】明細書
【補正対象項目名】００４９
【補正方法】変更
【補正の内容】
【００４９】
また、Ｎ，Ｎ−ジイソブチルアミン、Ｎ，Ｎ−ジイソペンチルアミン、Ｎ，Ｎ−ジイソヘキシルアミン、Ｎ，Ｎ−ジ（２−エチルヘキシル）アミン等の第二級アミンが挙げられる。また、トリイソブチルアミン、トリイソペンチルアミン、トリイソヘキシルアミン、トリ（２−エチルヘキシル）アミン等の第三級アミンが挙げられる。Ｎ，Ｎ−ジ（２−エチルヘキシル）アミンの場合、２−エチルヘキシル基の炭素数は８であるが、前記アミン化合物（Ｄ）に含まれる炭素の総数は１６となる。トリ（２−エチルヘキシル）アミンの場合、前記アミン化合物（Ｄ）に含まれる炭素の総数は２４となる。
【手続補正３】
【補正対象書類名】明細書
【補正対象項目名】００７９
【補正方法】変更
【補正の内容】
【００７９】
本発明において、前記脂肪族アミン成分の合計量［（Ｄ）＋任意成分（Ａ）＋任意成分（Ｂ）＋任意成分（Ｃ）］としては、特に限定されないが、原料の前記銀化合物の銀原子１モルに対して、それらアミン成分の合計として１〜５０モル程度とするとよい。前記アミン成分の合計量［（Ｄ）＋任意成分（Ａ）＋任意成分（Ｂ）＋任意成分（Ｃ）］が、前記銀原子１モルに対して、１モル未満であると、錯化合物の生成工程において、錯化合物に変換されない銀化合物が残存する可能性があり、その後の熱分解工程において、銀粒子の均一性が損なわれ粒子の肥大化が起こったり、熱分解せずに銀化合物が残存する可能性がある。一方、前記アミン成分の合計量［（Ｄ）＋任意成分（Ａ）＋任意成分（Ｂ）＋任意成分（Ｃ）］が、前記銀原子１モルに対して、５０モル程度を超えてもあまりメリットはないと考えられる。実質的に無溶剤中において銀ナノ粒子の分散液を作製するためには、前記アミン成分の合計量を例えば２モル程度以上とするとよい。前記アミン成分の合計の量を２〜５０モル程度とすることにより、錯化合物の生成工程及び熱分解工程を良好に行うことができる。前記アミン成分の合計の量の下限については、前記銀化合物の銀原子１モルに対して、２モル以上が好ましく、６モル以上がより好ましい。なお、シュウ酸銀分子は、銀原子２個を含んでいる。
【国際調査報告】
2014024721.tif 000002
2014024721.tif 000003
2014024721.tif 000004
2014024721.tif 000005
2014024721.tif 000006